(57)【要約】【課題】河川・湖沼などに堆積する高含水量の汚染土壌を効率良く、かつ、排水処理が不要なレベルまでろ過することが可能で汚染土壌の封じ込めに好適に使用可能な袋体、およびこの袋体を用いた汚染土壌の封じ込め方法を提供する。【解決手段】有害物質を含む汚染土壌をその内部に封じ込めるための袋体であって、該袋体が、合成繊維のマルチフィラメント糸からなる多重織物により形成されている。【選択図】なし【特許請求の範囲】
【請求項１】
有害物質を含む汚染土壌をその内部に封じ込めるための袋体であって、該袋体が、合成繊維のマルチフィラメント糸からなる多重織物により形成されていることを特徴とする汚染土壌の封じ込め用袋体。
【請求項２】
合成繊維のマルチフィラメント糸が、ポリエステル、ナイロン、ビニロン、およびポリプロピレンの群から選ばれた少なくとも１種の合成繊維マルチフィラメント糸である請求項１記載の汚染土壌の封じ込め用袋体。
【請求項３】
ポリエステルのマルチフィラメント糸が、再生ポリエステルからなるマルチフィラメント糸である請求項２記載の汚染土壌の封じ込め用袋体。
【請求項４】
再生ポリエステルが、回収ペットボトルより再生されたポリエステルである請求項３記載の汚染土壌の封じ込め用袋体。
【請求項５】
再生ポリエステルが、回収ポリエステル繊維より再生されたポリエステルである請求項３記載の汚染土壌の封じ込め用袋体。
【請求項６】
再生ポリエステルが、回収ポリエステルフィルムより再生されたポリエステルである請求項３記載の汚染土壌の封じ込め用袋体。
【請求項７】
合成繊維のマルチフィラメント糸が、ポリ乳酸繊維からなるマルチフィラメント糸である請求項１記載の汚染土壌の封じ込め用袋体。
【請求項８】
有害物質を含む汚染土壌を、透水性の袋体内に入れた後、該袋体内の汚染土壌に含まれる水分を袋体外に透過させて脱水するとともに、汚染土壌に付着した有害物質を袋体内に残留させて、袋体内に封じ込めるに際し、該袋体として、請求項１〜７のいずれか１項に記載の汚染土壌の封じ込め用袋体を使用することを特徴とする汚染土壌の封じ込め方法。
【発明の詳細な説明】
【技術分野】
【０００１】
本発明は、例えば河川・湖沼に堆積した、ダイオキシンやＰＣＢなどによる汚染土壌を脱水減量化すると同時に、汚染土壌の封じ込めに好適に使用可能な袋体、および袋体の内部に封じ込めることが可能な汚染土壌の封じ込め方法に関するものである。
【背景技術】
【０００２】
従来より、織物や不織布製の袋に汚染土壌を充填し封じ込める工法が提案されており、例えば、化学繊維製の透水性袋体を使用し、汚染土壌を圧入して加圧脱水したり、脱水時の濾過性能を高めるために、複数の袋体を重ねた多重袋体を使用して加圧脱水する方法が開示されている（特開２００２−１７８０００号公報）。
【０００３】
しかしながら、上記の如く多重袋体を使用した場合、確かに濾過性能の向上は見られるものの、重ね合わせの縫製部からの水の漏れや、袋体間の空隙に起因する濾過性能の斑が発生する上、袋体の引裂強度が弱く、使用中に破損する恐れがあるという問題を有していた。
【特許文献１】特開２００２−１７８０００号公報
【発明の開示】
【発明が解決しようとする課題】
【０００４】
本発明の目的は、上記従来技術の有する問題点を解消し、河川・湖沼などに堆積する高含水量の汚染土壌を効率良く、かつ、排水処理が不要なレベルまでろ過することが可能で、汚染土壌の封じ込めに好適に使用することができる耐久性に優れた袋体、およびこの袋体を用いた汚染土壌の封じ込め方法を提供することにある。
【課題を解決するための手段】
【０００５】
本発明者らは、上記目的を達成するため鋭意検討した結果、汚染土壌を充填し封じ込めるための袋体を多重織物により形成させるとき、上記目的が達成できることを究明し、本発明に到達した。
【０００６】
すなわち、本発明は、有害物質を含む汚染土壌をその内部に封じ込めるための袋体であって、該袋体が、合成繊維のマルチフィラメント糸からなる多重織物により形成されていることを特徴とする汚染土壌の封じ込め用袋体に関する。
【０００７】
また、本発明は、有害物質を含む汚染土壌を、透水性の袋体内に入れた後、該袋体内の汚染土壌に含まれる水分を袋体外に透過させて脱水するとともに、汚染土壌に付着した有害物質を袋体内に残留させて、袋体内に封じ込めるに際し、該袋体として、上記汚染土壌の封じ込め用袋体を使用することを特徴とする汚染土壌の封じ込め方法に関する。
【発明の効果】
【０００８】
本発明によれば、河川・湖沼などに堆積する高含水量の汚染土壌を効率良く、かつ、排水処理が不要なレベルまでろ過することが可能で、汚染土壌の封じ込めに好適に使用することができる耐久性に優れた袋体、およびこの袋体を用いた汚染土壌の封じ込め方法が提供される。
【発明を実施するための最良の形態】
【０００９】
本発明で使用する合成繊維のマルチフィラメント糸としては、ポリエステル、ナイロン、ビニロン、ポリプロピレンなどのマルチフィラメント糸が例示され、中でもポリエステルマルチフィラメント糸であることが好ましい。特に、ポリエステルマルチフィラメント糸の中でも、良好な物性を示すポリエチレンテレフタレートマルチフィラメント糸や、袋体を恒久的に埋設しようとする場合は、生分解性の観点から、ポリ乳酸繊維からなるマルチフィラメント糸を使用することが好ましい。
【００１０】
また、上記のポリエステルマルチフィラメント糸は、再生ポリエステルからなるマルチフィラメント糸であることが好ましい。ここで、再生ポリエステルとは、回収ペットボトル、回収ポリエステル繊維、或いは回収ポリエステルフィルムなどから再生されたポリエステルを言い、回収したポリエステルを溶融して再度糸条に形成させるマテリアルリサイクル法や、回収したポリエステルを解重合して再度ポリマー化するケミカルリサイクル法により得られた再生ポリエステルなどが例示される。
【００１１】
マテリアルリサイクル法の具体例としては、特開２０００−２９３６２号公報に開示される如く、回収されたポリエステルポリマーを、ビスオキサゾリン系化合物と溶融反応させて、該ポリエステルポリマーの固有粘度を０．５〜１．１とする方法、また、ケミカルリサイクル法の具体例としては、特開２００３−１６０６５６号公報に開示される如く、回収されたポリアルキレンテレフタレートポリマーをメタノール解重合して得られたテレフタル酸ジメチルを７０重量％以上使用し、かつ、触媒として、チタン化合物とリン化合物とを、チタン元素のモル数に対するリン元素のモル数（Ｐ／Ｔｉ）が特定の範囲となるように、グリコール中で加熱することにより得られた析出物を用いて重縮合反応させる方法などが例示される。
【００１２】
なお、上記マルチフィラメント糸の総繊度は、通常、７５〜２０００ｄｔｅｘ、好ましくは１５０〜１５００ｄｔｅｘであり、また、総フィラメント数は、通常、７５〜２０００フィラメント、好ましくは１５０〜１５００フィラメントである。
【００１３】
上記の合成繊維のマルチフィラメント糸は、常法により織製されて織物とされ、該織物を用いて袋体が形成される。この際、本発明においては、該袋体が多重織物により形成されていることが必要である。
【００１４】
該袋体が、多重織物により形成されていない場合は、重ね合わせの縫製部からの水の漏れや、袋体間の空隙に起因する濾過性能の斑が発生する上、袋体の引裂強度が弱く、使用中に破損する恐れがあり、汚染土壌を効率的に充填し封じ込めることができなくなる。
【００１５】
上記織物の密度などには特に制限はないが、密度の粗いメッシュ状織物などの場合は、汚染土壌から有害物質が漏れ出す恐れがあるので、織物の密度は２０本／インチ以上あることが好ましい。
【００１６】
尚、上記織物の、下記式（１）で表されるカバーファクター（ＣＦ）は、３０００〜５４００であることが好ましい。
【００１７】
【数１】
2005254149.tif 000002
【００１８】
上記カバーファクター（ＣＦ）は、式(１)から明らかなように織物を構成する経糸，緯糸の繊度や密度により、適宜調整することができる。
【００１９】
本発明においては、有害物質を含む汚染土壌を、上記袋体内に入れた後、該袋体内の汚染土壌に含まれる水分を袋体外に透過させて脱水するとともに、汚染土壌に付着した有害物質を袋体内に残留させることにより、袋体内に封じ込めることができる。
【実施例】
【００２０】
以下、実施例により本発明をさらに具体的に説明する。
なお、実施例中、％は特に断らない限り、重量基準である。
また、実施例中の各特性は、以下の方法に従って評価した。
【００２１】
（１）織物のカバーファクター
織物を構成する経糸の繊度（ｄｔｅｘ）および経糸密度（本／インチ）、ならびに織物を構成する緯糸の繊度（ｄｔｅｘ）および織物の緯糸密度（本／インチ）から、上記式（１）により算出した。
【００２２】
（２）引裂強度
ＪＩＳ  Ｌ  １０９６の附属書１８に規定される、ペンジュラム法に準拠して、経方向及び緯方向の引裂強度を測定した。
【００２３】
（３）有害物質の封じ込め率
袋内に封じ込められた底質に含有されるダイオキシン類量（ｐｇ−ＴＥＱ／ｇ）を、袋に充填した底質に含有されるダイオキシン類量（ｐｇ−ＴＥＱ／ｇ）に対する百分率で表した。
【００２４】
（４）汚染物質の濃度
ＪＩＳ  Ｋ０３１２に規定される、「工業用水・工場排水中のダイオキシン類及びコプラナーＰＣＢの測定方法」に準じて測定した。
【００２５】
［実施例１］
ジメチルテレフタレートとエチレングリコールとをエステル交換反応させた後、重縮合反応させ、固有粘度０．６４ｄｌ／gのポリエチレンテレフタレートポリマーを得た。このポリマーを減圧下で２２０℃に加熱して固相重合を行い、固有粘度０．９８ｄｌ／gのポリマーとした。
【００２６】
該ポリマーを３０５℃で溶融させた後、２４ホールの丸孔を有する紡糸口金より吐出させ、加熱雰囲気中を通過させた後、７４℃のローラーで予熱しながら延伸を行い、１４０ｄｔｅｘ／２４フィラメントのポリエチレンテレフタレートマルチフィラメント糸（Ａ）を得た。
【００２７】
一方、上記ポリマーを３０５℃で溶融させた後、４８ホールの丸孔を有する紡糸口金より吐出させ、加熱雰囲気中を通過させた後、７４℃のローラーで予熱しながら延伸を行い、２８０ｄｔｅｘ／２４フィラメントのポリエチレンテレフタレートマルチフィラメント糸（Ｂ）を得た。
【００２８】
得られたマルチフィラメント糸（Ａ）を経方向に９６．５＋９６．５本／インチの密度で配し、マルチフィラメント糸（Ｂ）を緯方向に５６＋５６本／インチの密度で配して二重組織に製織した後、沸騰水処理を行ない、織物を収縮させて、カバーファクターが４２００、引裂強度が経方向５５．９Ｎ、緯方向が６４．７Ｎの二重織物を得た。
【００２９】
次いで、上記二重織物を用いて２００Ｌの大きさの袋体を成形した後、電動ポンプを用いて有害物質を含有する土壌（含水比６００％）を充填した。その結果、有害物質を９９．９８％以上封じ込めることが可能であり、かつ、その汚染物質の初期排水中の平均濃度は５．５ｐｇ−ＴＥＱ／ｌで基準値以下であった。
【００３０】
なお、この際用いた土壌は、密度２．５９６、含水比２７．０５％、液性限界４８．９％、ダイオキシン含有量７９０ｐｇ−ＴＥＱ／ｇであり、これを含水比６００％に調整して用いた。
【００３１】
［比較例１］
実施例１において、マルチフィラメント糸（Ａ）を経方向に１９３本／インチの密度で配し、マルチフィラメント糸（Ｂ）を緯方向に１１２本／インチの密度で配して製織した平織物により袋体を形成した以外は実施例１と同様に実施した。
【００３２】
得られた平織物のカバーファクターは４２００、引裂強度は経方向が３４．３Ｎ、緯方向が３９．２Ｎであった。
得られた袋体は有害物質を９０％以上封じ込めることが可能であり、かつ、その汚染物質の初期排水中の平均濃度は５０ｐｇ−ＴＥＱ／ｌで基準値を大きく超えていた。
【００３３】
［比較例２］
実施例１において、マルチフィラメント糸（Ａ）を経方向に９６．５本／インチの密度で配し、マルチフィラメント糸（Ｂ）を緯方向に５６本／インチの密度で配して製織した平織物を２枚重ねて袋体を形成した以外は実施例１と同様に実施した。
【００３４】
得られた平織物１枚のカバーファクターは２１００、袋体としての引裂強度は経方向が５３．９Ｎ、緯方向が６１．７Ｎであった。
得られた袋体は有害物質を８７％以上封じ込めることが可能であり、かつ、その汚染物質の初期排水中の平均濃度は１００ｐｇ−ＴＥＱ／ｌで基準値を大きく超えていた。
【産業上の利用可能性】
【００３５】
本発明によれば、汚染土壌の封じ込めに好適に使用可能な袋体、およびこの袋体を用いた汚染土壌の封じ込め方法が提供されるので、河川・湖沼などに堆積する高含水量の汚染土壌を効率良く、かつ、排水処理が不要なレベルまでろ過することができる。